Brevet FR2791440A1 — publié le 20000929

COUCHE D'ALIGNEMENT POUR DISPOSITIF D'AFFICHAGE A CRISTAL LIQUIDE La présente invention concerne une couche d'alignement, et plus particulièrement une couche d'alignement photosensible. On sait qu'un cristal liquide consiste de molécules anisotropes. La direction moyenne des axes longs des molécules cristal liquide est appelée le directeur du cristal liquide. La distribution du directeur dans un cristal liquide est déterminée par l'énergie d'ancrage sur un substrat et est caractérisée par un directeur correspondant à un minimum dans l'énergie de surface du cristal liquide et l'énergie d'ancrage. Le directeur est modifié par un champ électrique créé pendant le fonctionnement d'un dispositif d'affichage à cristal liquide (LCD). Un LCD comprend deux substrats opposés entre lesquels se trouve un cristal liquide. En général, afin d'obtenir une luminosité uniforme et un taux de contraste élevé, il est nécessaire d'aligner les molécules de cristal liquide de manière uniforme dans la cellule de cristal liquide. Plusieurs techniques utilisant des polymères ont été proposées pour obtenir un alignement homogène mono-domaine ou à domaine unique de cristaux liquides. En particulier il est connu que des matériaux à base de polyimide ou de polysiloxane présentent une qualité élevée et une bonne thermosta- bilité. La technique utilisée le plus souvent comme méthode d'alignement afin d'obtenir une cellulecristal liquide mono-domaine implique la formation de micro- sillons sur la surface du polymère d'alignement, qui permet d'obtenir un alignement stable à ancrage fort. Selon la technique mentionnée ci-dessus, appelée méthode de frottement, un substrat revêtu d'un polymère d'alignement est frotté avec un tissu. La méthode de frottement est une bonne méthode qui peut être appliquée à des LCD de grande taille et qui est donc utilisée largement dans l'industrie. La méthode de frottement présente cependant plusieurs inconvénients impor- tants. Compte tenu du fait que la forme des micro-sillons formés sur la couche d'alignement dépend du tissu de frottement et de l'intensité de frottement, l'alignement résultant du cristal liquide est souvent hétérogène, entraînant une distorsion de phase et une diffusion de lumière. En outre, une décharge électrostatique (ESD - acronyme anglais pour clectrostatic discharge ) provoquée par le frotte- ment de la surface de polymère entraîne en outre une contamination par de la poussière dans un panneau LCD, diminuant le rendement de production et endommageant le substrat. Afin de résoudre ces problèmes, on a proposé une méthode de photo-alignement utilisant une lumière ultraviolette polarisée envoyée sur un polymère photosensible afin de photo-polymériser le polymère (A. Dyadyusha, V. Kozenkov et al., t,'kr. Fit. 2hll1"11" 36 (1991) 1059 ; W.M. Gibbons et al., Nature, 351 (1991) 49 ; M. Schadt et al., .JJ/1 .1. 'Il (1992) 2155; T. Ya. Marusii & Yu. A. Reznikov, Moi Mal., 3 ( 1993) 161 ; EP 0525478 ; et brevet CS '1 5 538 823 - un brevet concernant le polyvinyl-fiuoro cinnamate). La capacité d'alignement du polymère photosensible est déterminée par 1-anisotropie du polymère photosensible induite par )'exposition à la lumière ultraviolette. Dans la méthode de photo-alignement, on confère à une couche d'alignement une direction d'alignement en exposant un substrat revêtu d'un matériau de photoalignement à une lumière ultraviolette polarisée linéairement. La couche de photo- alignement comprend un polymère à base de polyvinyl-cinnamate (PVCN) et lorsque exposé à une lumière ultraviolette polarisée linéairement. le polymère polymérise par réticulation. La réticulation est provoquée dans le polymère par l'énergie de la lumière ultraviolette. En termes de la direction du matériau photopolymérisé, la direction d'alignement de la couche de photo-alignement présente une direction spécifique par rapport à la direction de polymérisation de la lumière ultraviolette polarisée linéairement. La direction d'alignement de la couche de photo-alignement est déterminée par la direction du matériau photopolymérisé, L'angle de pré-inclinaison de la couche de photo-alignement est déterminé par la direction d'incidence et l'énergie d'irradiation de la lumière ultraviolette envoyée. Cela signifie que la direction de l'angle de pré-inclinaison et l'angle de pré-inclinaison de photo-alignement sont déterminés par la direction de polarisation et l'énergie d'irradiation de la lumière ultraviolette envoyée. En ce qui concerne le photo-alignement, un polariseur est tourné à un angle arbitraire sur chaque domaine du LCD. Ensuite, après avoir envoyée la lumière ultraviolette, la direction de polarisation est changée, ce par quoi on obtient une cellule LCD multidomaine présentant des domaines multiples ayant des directions d'alignement différentes les uns par rapport aux autres. La méthode de photo-alignement présente, cependant, plusieurs inconvénients. Elle est par exemple impossible à appliquer à grande échelle. Plus important encore, la faible sensibilité du matériau de photo-alignement conduit à une perte d'anisotropie de thermostabilité, En utilisant des techniques conventionnelles, l'exposition à la lumière ultraviolette prend longtemps, de 5 environ à aussi longtemps que 10 minutes. La faible photosensibilité et la faible anisotropie rendent l'énergie d'ancrage de la couche de photo-alignement finale faible. De plus, lorsque le cristal liquide est injecté dans le panneau cristal liquide, il est nécessaire que l'injection se fasse à température élevée, Une faible thermostabilité induit un effet de fluage sur les substrats, qui peut être observée sous forme d'un motif en vaguelettes dans le cristal liquide lors de l'injection entre les substrats. Enfin, la désinciinaison due à l'alignement non- uniforme du cristal liquide reste un problème à résoudre. Par conséquent, la présente invention a pour objet un LCD qui permet de résoudre sensiblement un ou plusieurs des problèmes dus aux limitations et inconvé- nients de l'art antérieur. Un des objets de la présente invention est un LCD ayant une bonne thermosta- bilité et une bonne photo-sensibilité. La présente invention a encore pour objet une couche d'alignement présentant une bonne stabilité et des angles de pré-inclinaison qui sont facilement contrôlés, qui est obtenue grâce à l'insertion d'un groupe de liaison isolant tel qu'un groupe polyoxyméthyle entre la chaîne principale et le groupe fonctionnel contenant les dérivés cinnamoyle dans le matériau de photo-alignement CelCN, L 'hydroxyéthyl ccllulosecinnamate (IL-CeICN) de la présente invention présente une énergie d'ancrage élevée, une bonne photosensibilité, une force d'adhérence et une thermostabilité élevée de sorte qu'elle peut constituer un aligne- ment stable et excellent. D'autres caractéristiques et avantages de la présente invention apparaîtront à la lecture de la description suivante et pourront en partie apparaître de la description, ou être déduites de la mise en pratique de la présente invention. Les objectifs et autres avantages de la présente invention sont obtenus et atteints grâce à la structure parti- culièrement soulignée de la description et des revendications annexes. Pour atteindre ceux-ci et autres avantages de la présente invention, telle que décrite et réalisée ici, le dispositif d'affichage à cristal liquide de la présente invention comprend des premier et second substrats ; une première couche d'alignement sur le premier substrat, où la première couche d'alignement comprend (le groupe de liaison S est oxygène, m = 10-10 000), le groupe fonctionnel R comprend des constituants photosensibles ou des constituants non-photosensibles, le constituant photosensible comprenant un produit choisi dans le groupe consistant en dérivés de cinnamoyte, le constituant non-photosensible comprenant une substance choisie dans le groupe consistant en CnIi2,,. C"In+i, CnlInOII, C0CnIl2,,+ i, coc"11", CnH2ll(|-NFx. c"11,"~l,~l,r,~1,. c"11,"-,r,oll, COCnI hlV ,.NFN (n-t à 10, .(=1 à ?Il+1 ), et leurs combinaisons; et une couche de cristal liquide entre les premier et second substrats. Le dispositif d'affichage à cristal liquide de la présente invention comprend, de préférence, une seconde couche d'alignement sur le second substrat. La seconde couche d'alignement comprend une substance choisie dans le groupe consistant en polymère de pyranose, polymère de furanose. polyvinyle cinnamate, polysiloxane cinnamate, polyvinyl alcool. polyamide, polyimide, acide polyamique et dioxyde de silicium. Le dérivé de cinnamoyle comprend au moins un élément choisi dans le groupe consistant en hydrogène, fluor, chlore, cyano, N02. CII3, OCH], CF3, OCF3, CH2+1, OCJ-f2n+!. C JI5. C,I LOCnII2n+1 , CnH2nI-,F,. OCnH2n+,.,Fx (Il=1 à 10, x=1 à 1n+I). En variante, des dérivés de cinnamolyle est (X1 et X2 sont choisis l'un et l'autre dans le groupe consistant en hydrogène, fluor, chlore, CN, N02, CH3) OCII3, CU3, OCF3 ; k est 0 à 1 ; Y est choisi dans le groupe consistant en hydrogène, fluor, chlore, cyano, NO,, CE OCF~,,, CnIl2n')' OC) 12n+ J, C,,H2n.)-.OC,J!-xFx('i= 1-10, =1 à 2n+I). Il est bien entendu que la description générale ci-dessus et la description détaillée cidessous sont l'une et l'autre données qu'à titre d'exemple et d'explication et visent à expliquer l'invention telle que revendiquée plus en détail. L'invention concerne un dispositif d'affichage à cristal liquide comprenant : des premier et second substrats ; une première couche d'alignement sur le premier substrat, la première couche d'alignement comprenant (le groupe de liaison S est oxygène, m = 10 à 10 000), le groupe fonctionnel R comprenant des constituants photosensibles ou des constituants non-photosensibles, le constituant photosensible comprenant un produit choisi dans le groupe consistant en dérivés de cinnamoyle, le constituant non-photo- Se11S1171C comprenant une substance choisie dans le groupe consistant en C,,II2n. C,II+,+1, C"II"OII, COC,111-'il-1, COC,,II2n. CnII2nH-xFv c.n,.,,?#.,). ,, C,JI2n.,F,OII, COCnH2n-)-\r\ (n=1 à 10, v=1 à 2nazi), et leurs combinaisons ; et une couche de cristal liquide entre les premier et second substrats. Selon un mode de réalisation de l'invention, le dispositif d'affichage à cristal liquide comprend en outre une seconde couche d'alignement sur le second substrat. Selon un autre mode de réalisation, la seconde couche d'alignement comprend une substance choisie dans le groupe consistant en polymère de pyranose. polymère de furanose. polyvinyl cinnamate, polysiloxane cinnamate, polyvinyl alcool. polyamide. polyimide, acide polyamique et dioxyde de silicium. Selon un autre mode de réalisation, la première ou la seconde couche d'alignement est divisée en au moins deux domaines pour contrôler les molécules de cristal liquide dans la couche de cristal liquide différemment sur chaque domaine. Selon un autre mode de réalisation, le dérivé de cinnamoyle comprend au moins un élément choisi dans le groupe consistant en hydrogène, fluor, chlore, cyano, N02, CH,. OC113, CF;, OCF3- CnH2 4i- OCnII2nJ!, ChII5, C,H.OCJI2n+l, CnII2ntl.J:" OCnIl2nl-!.,f, (n = 1 -10, X= à 2n+ ). Selon un aspect de l'invention, le dérivé de cinnamoyle est (X1 et X2 sont choisis l'un et l'autre dans le groupe consistant en hydrogène, fluor, chlore, CN, N02, CII3, OCH3. CF3, OCT'3 ; k est 0 à 1 ; Y est choisi dans le groupe consistant en hydrogène, fluor, chlore, cyano, N02, eT3, OCT'3, CJ-f21l-I, OCnH2n+l, CnH2n.,.NFx. OCIlI I21l+1.,f, (n = 1 à 10, x=1 à 2n+I ). La présente invention concerne en outre un dispositif d'affichage à cristal liquide comprenant : des premier et second substrats ; une première couche d'alignement sur le premier substrat, la première couche d'alignement comprenant (le groupe de liaison S est S, m = 10 à 10 000), le groupe fonctionnel R comprend des constituants photosensibles ou des constituants non-photosensibles; et une couche de cristal liquide entre le premier et le deuxième substrats. Selon un aspect de l'invention, le dispositif d'affichage à cristal liquide comprend en outre une seconde couche d'alignement sur le second substrat. Selon un autre aspect de l'invention, la seconde couche d'alignement comprend une substance choisie dans le groupe consistant en polymère de pyranose, polymère de furanose, polyvinyl cinnamate, polysiloxane cinnamate, alcool polyvinylique, polyamide, polyimide, acide polyamique et dioxyde de silicium. Selon un autre aspect encore de l'invention, la première ou la seconde couche d'alignement est divisée entre au moins deux domaines pour contrôler les molécules de cristal liquide dans la couche de cristal liquide différemment dans chaque domaine. Selon un autre aspect encore de l'invention, le constituant photosensible comprend une substance choisie dans le groupe consistant en dérivés de cinnamoyle. Selon un mode de réalisation de l'invention, le constituant non photosensible comprend une substance choisie dans le groupe consistant en 1 I. C,,112,,, CJJ21l+I, CnH21l0I-J, COClllbll+I' Cnlbn+I-,F" CnIl2n-(,-IF(,-lj, CIlIJ21l-,F,OIl, COCJJ2n-I-,F, (n=1 1 à 10, a=1 1 2n+l ). et leurs combinaisons. Selon un autre aspect de l'invention, les dérivés de CIIllla1710) le comprennent au moins un élément choisi dans le groupe consistant en hydrogène, fluor, chlore, cyano, N02, CI 1- OCII3, CFi, OCF3. CnH2n+I, OCnH2nH. C,II, C,IJ-tOC1H21l+1. CIlIhPI-,F"OC1II2Ilfl-,F,(n= 1 a 10, x=1 à 2n+I). Selon un mode de réalisation de l'invention, le dérivé de cinnamoyle est (X1 et X2 sont choisis l'un et l'autre dans le groupe consistant en hydrogène, fluor, chlore, CN, N02, CI1;, OCIIj, CF3, OCF3 ; k est 0 à 1 ; Y est choisi dans le groupe consistant en hydrogène. fluor, chlore, cyano, N0,;, Cf3, OCf.>, CI1II211+1, OCI111211+1. CI111211-1-,F," OCnII2n+,.vF, (n = 1-10, x=1 à 2n+I). L'invention concerne en outre un dispositif d'affichage à cristal liquide comprenant : des premier et second substrats ; une première couche d'alignement sur le premier substrat, la première couche d'alignement comprenant (le groupe de liaison S est NH, m = 10-10 000), le groupe fonctionnel R comprenant des constituants photosensibles ou des constituants non-photosensibles ; et une couche de cristal liquide entre le premier et le deuxième substrats. Selon un aspect de l'invention, le dispositif d'affichage à cristal liquide comprend en outre une seconde couche d'alignement sur le second substrat. Selon un autre aspect de l'invention, la seconde couche d'alignement comprend une substance choisie dans le groupe consistant en polymère de pyranose. polymère de furanose, polyvinyl cinnamate, potysitoxane cinnamate, polyvinyl alcool. poly- amide, polyimide, acide polyamique et dioxyde de silicium. Selon un autre aspect encore de l'invention, la première ou la seconde couche d'alignement est divisée en au moins deux domaines pour contrôler les molécules de cristal liquide dans la couche de cristal liquide différemment dans chaque domaine. Selon un mode de réalisation de l'invention, le constituant photosensible comprend une substance choisie dans le groupe consistant en dérivés de cinnamoyle. Selon un autre mode de réalisation, le constituant non photosensible comprend une substance choisie dans le groupe consistant en II, CJI2n. C,,I Ï2n+i- CnH2nOII, COCnI bn+ 1. CnII2nf I-,F,. C"I"~t,~l,rt,~1,, C.JÏ2..-(,-i)r(,-,)OII. COCnII2n.,.xFN (n=! à 10, x=à 2n+1). et une combinaison de ceux-ci. Selon un autre mode de réalisation, le dérivé de cinnamoyle comprend au moins un élément choisi dans le groupe consistant en hydrogène, fluor, chlore, cyano, NO2, CI b. OCII.,, CF.,. OCT';, CnII2n+l, OCnH2n+i, C6II5, C,r I.tOCIlII21l1. C"11"+1-,F,, OC..n2)-xr, (n = I à 10, x=1 à 2n+l). Selon un autre mode de réalisation, lequel le dérivé d'acide de cinnamoyle est (X1 et X2 sont choisis l'un et l'autre dans le groupe consistant en hydrogène, fluor, chlore, CN, N02, Cil.,. OCII3, Cf3, OCF3 ; k est 0 à 1 Y est choisi dans le groupe consistant en hydrogène, fluor, chlore, cyano. 0J02, Cf3- OCF3, CnII2n+I' OC,Jl2!.C,,H:n.)r,.OC,Jt,.,F,(n= ! 1 à 10, x=I à 1n+I). L'invention concerne un dispositif d'affichage à cristal liquide comprenant : des premier et second substrats ; une première couche d'alignement sur le premier substrat, la première couche d'alignement comprenant (la chaîne de liaison S est OCI,11,1, (h= I-s, iii le groupe fonctionnel R comprenant des constituants photosensibles ou des constituants non-photosensibles ; et une couche de cristal liquide entre le premier et le deuxième substrats. Selon un aspect de l'invention, le dispositif d'affichage à cristal liquide comprend en outre une seconde couche d'alignement sur le second substrat. Selon un autre aspect de l'invention, la seconde couche d'alignement comprend une substance choisie dans le groupe consistant en polymère de pyranose, polymère de furanosc. polyvinyl cinnamate, polysiloxane cinnamate, polyvinyl alcool. poly- amide, polyimide, acide polyamique et dioxyde de silicium. Selon un autre aspect de J'invention, la première ou la seconde couche d'alignement est divisée en au moins deux domaines pour contrôler les molécules de cristal liquide dans la couche de cristal liquide différemment dans chaque domaine. Selon un mode de réalisation, le constituant photosensible comprend une substance choisie dans le groupe consistant en dérivés de cinnamoyte. Selon un autre mode de réalisation, le constituant non photosensible comprend une substance choisie dans le groupe consistant en II, OC"11,". OC"H"+1, COCnII2n>l, CnIl2n0II, OCnII2nOII, OCOCnII2ntl, OCnII2nt I-,f" OCnl bn1(\-l)f(,-I), c.Jbn-(,-If(,-IJOTI, OCnII2n-(vi)Fv,OTI, oc"IT"+1-,r,, COC,JI2n.I-,f,. ococ"II,".1y' \ (n= 1 V 1 n, x = )-2n+t) et leurs combinaisons. Scion un mode de réalisation, le dérive de cinnamoyle comprend au moins un élément choisi dans le groupe consistant en hydrogène, fluor, chlore, cyano, NO2, CII3, OC113. Cf3. OCr" . CnH2nt l, OCnII2nt 1. C6TI5, C,)I LOCnTI211. CnII2n+I-,f,. OCnII2lni-NFx(n= 1-10, a=1 à2n+l). Selon un autre mode de réalisation. le dérivé de cinnamoyle est (X1 et X2 sont choisis l'un et l'autre dans le groupe consistant en hydrogène, fluor, chlore. CN, N02, CH3, OCHj, CF3, OCF3 ; k est 0 à 1 ; Y est choisi dans le groupe consistant en hydrogène, fluor, chlore, cyano, N0,;, CF3. OCF3, CIlII21l+1, OC"II="+i, C"II".,~1:. OCnII2n+1.,F, (n = 1-10, v=1 à Il+1). L'invention concerne en outre un dispositif d'affichage à cristal liquide, comprenant : des premier et second substrats ; une première couche d'alignement sur le premier substrat, la première couche d'alignement comprenant (le groupe de liaison S est OChH2h (h = 1-5, m=10-10 000), le groupe fonctionnel R comprenant des constituants photosensibles ou des constituants non-photosensibles ; et une couche de cristal liquide entre les premier et deuxième substrats. Selon un aspect de l'invention, le dispositif d'affichage à cristal liquide comprend en outre une seconde couche d'alignement sur le second substrat. Selon un autre mode de réalisation, la seconde couche d'alignement comprend une substance choisie dans le groupe consistant en polymère de pyranose, polymère de furanosc, polyvinyl cinnamate, polysiloxane cinnamate, polyvinyl alcool, polyamide, polyimide, acide polyamique et dioxyde de silicium. Selon un autre mode de réalisation, la première ou la seconde couche d'alignement est divisée en au moins deux domaines pour entraîner les molécules de cristal liquide dans la couche de cristal liquide différemment dans chaque domaine. Scion un autre mode de réalisation, le constituant photosensible comprend une substance choisie dans le groupe consistant en dérivés de cinnamoyle. Selon un autre mode de réalisation, le constituant non photosensible comprend une substance choisie dans le groupe consistant en en II, CnTI2n. CnTI2n.J 1. CnIl2nOII, COCnIf2n.. CnIT2n'I-J;'" CnII2n-(,-If"(,.I). CnII2n.(,.IF,.IOTI, COC"II="--l-.r. (11=1 à 10, a=1 à 2n+]). et leurs combinaisons. Selon un autre mode de réalisation, le dérivé de cinnamoyle comprend au moins un élément choisi dans le groupe consistant en hydrogène, fluor, chlore, cyano, N02, CI-13. Oui-13, CF3. OCr;, C"II"1, OC"II2n' 1. C6IT5. C"ILOC.,II2n+1. CJI.nH-xF,, OCnH2l,.,.NF, (I7 = 1 à 10, x=l à 2n+I ). Selon un autre mode de réalisation, le dérivé de cinnamoyle est (XI et X2 sont choisis l'un et l'autre dans le groupe consistant en hydrogène, fluor, chlore. CN, N02, C113, OCII-3, CF3, OCF3 ; k est 0 à 1 ; Y est choisi dans le groupe consistant en hydrogène. fluor. chlore, cyano, 1\02, C' ;, 0CF3, C"IT,"+1, oC"1-I"+. C"lI,"i-,r,. oC"1T"±,r, à 10, x=l à 2n+I). L'invention concerne en outre un dispositif d'affichage à cristal liquide, comprenant: des premier et second substrats ; une couche d'alignement sur le substrat, où la couche d'alignement comprend une cellulose, un dérive de groupe cinnamoyle et un groupe de liaison entre la chaîne principale du polymère et le groupe cinnamoyle ; et une couche de cristal liquide entre le premier et second substrats. Selon un aspect de l'invention, le dérivé de groupe cinnamoyle comprend au moins un élément choisi dans le groupe consistant en hydrogène, fluor, chlore, cyano, N02. CII;. OCILj, CF3, OCP3, CnI 1 2 Il' f, OCnIbn+l' C()115. C,II-tOCnII2n'l. C"11".,-T,. OCnII2n'I-,F, (n = 1 à 10, x=1 à 2n+l) Selon un autre aspect de l'invention, le groupe de liaison comprend au moins un élément choisi dans le groupe consistant en oxygène, soufre, NTI, 0C,,H2in OC"Hz"O (l7=1-). Selon un autre aspect de l'invention, la couche d'alignement est divisée en au moins deux domaines pour contrôler les molécules de cristal liquide dans la couche de cristal liquide différemment dans chaque domaine. On va maintenant se reporter en détail aux modes de réalisation préférés de la présente invention. Selon un mode de réalisation de la présente invention, pour améliorer la sensi- bilité de la couche de photo-alignement pour un dispositif à cristal liquide et pour obtenir un ancrage thermostable du cristal liquide, on utilise un cellulose cinnamate (CelCN) consistant en une chaîne principale et un groupe entre des groupes fonctionnels en tant que matériau de pliolo-aligiieiiieiii. Plusieurs formes différentes de cinnamate cellulose (IIE-CeICN) qui conviennent dans le cadre de la présente invention s'obtiennent sous forme de dérivés de l'hydroxyéthyl cellulose et du chlorure de cinnamoyle ayant différents taux de substitution. On prépare d'abord de l'acide cinamique en faisant d'abord réagir du benzal- déhyde avec de l'acide malonique dans la pyridine et la pipéridine. On fait réagir ensuite l'acide cinnamique avec le chlorure de thionyle pour obtenir un dérivé de chlorure de cinnamoyle. On synthétise enfin le HE-CelCN en faisant réagir la HE- cellulose avec le dérivé de chlorure de cinnamoyle dans un solvant inerte (par exemple chloroforme, nitrobenzène, chlorobenzène ou similaire). On dilue le mélange réactionnel au méthanol, filtre, sèche sous vide et broie au broyeur vibraleur, pour obtenir le CelCN. Un procédé de préparation d'une couche d'alignement selon un mode de réalisation de la présente invention comprend les trois étapes suivantes. Primo, on prépare une solution de polymère en utilisant le dicliloroétliaile comme solvant, La concentration du polymère détermine l'épaisseur finale de la couche d'alignement sur les substrats de LCD. Pour former un film ayant une épaisseur d'environ ) ).un. une solution de 1 IE-CeICN à 10 g/1 est choisie pour revêtir le substrat. Ensuite, on place une goutte de solution de HE-CelCN au centre du substrat en utilisant une pipette doseuse, suivie par un dépôt par centrifuge en centrifugeant à une vitesse de rotation de 3000 tpm pendant 30 secondes. On soumet immédiatement le film obtenu à une pré-cuisson à 100 C pendant 1 heure. Troisièmement, on irradie le film de polymère initialement isotrope avec une lumière UV polarisée ayant une longueur d'onde @ inférieure à 365 nm pour le rendre anisotropie, avec un diélectrique soit positif soit négatif. Le temps d'irradiation est supérieur à 5 secondes, et l'intensité de la lumière UV est d'environ 5 mW/cm2. Une variante de l'opération d'irradiation avec la lumière fait appel à un substrat, à une couche de photo-alignement comprenant du HE-CelCN sur le substrat, une lampe pour envoyer de la lumière UV sur la couche de photo-aligne- ment et un polariseur pour polariser la lumière émise par la lampe. La lampe est une lampe à halogène ou au Hg. La lumière présentant une puissance moyenne de 500 est transmise par une lentille de la lampe à halogène, polarisée par le polariseur et envoyée sur la couche de photo-alignement à une puissance de5 mW/cm2. On effectue la première irradiation par irradiation verticale de la lumière UV sur le substrat pendant2 à 10 minutes, la polarisation de la lumière UV étant perpen- diculaireà l'axe longitudinal du substrat. La seconde irradiation est exécutée en envoyant la lumière UV selon un angle de 45 C pendant 5 à 40 secondes, la pola- risation de la lumière UV étant parallèle à la lumière incidente (onde P). Le LCD utilisant la couche d'alignement de la présente invention comprend un substrat ayant une couche d'alignement I-IE--CeICN, et un autre substrat ayant une couche d'alignement de polyimide (PI). La couche d'alignement de PI est frottée de façon que sa direction d'alignement soit déterminée et soit parallèle à l'axe longitu- dinal du substrat. Les substrats ci-dessus sont assemblés en utilisant des cales de 6.4 m entre eux et sont remplies par injection par le cristal liquide ZLI 4801-000 de chez Merck. L'écartement de cellule est de 4 à 5 m. Si on considère les caractéristiques du LCD, on peut obtenir un alignement uniforme avec une bonne qualité même avec un temps d'irradiation court. L'alignement de la présente invention présente une énergie d'ancrage plus élevée que l'alignement obtenu à partir des substances de photo-alignement classiques. L'angle de pré-inclinaison de la couche d'alignement de HE-CelCN en fonction du temps d'irradiation a été mesuré et les valeurs sont les suivantes, ce qui montre que l'angle de pré-inclinaison de la couche d'alignement est déterminé par le temps d'irradiation. ~~~~~~~~~~~ TABLEAU 1 Substances Première irradiation Deuxième irradia- Angle de pré-incli- (mn) (ion (s) liaison ( C) TTydroxyléthyl 2 10 4 Cellulose 4- 2 20 6 Fluorocinnamate 2 40 8 I lydroxyléthyl 10 5 3 Cellulose 5méthoxycinnamate 10 10 5 Pour estimer la thermostabilité du CelCN, on évalue la qualité de la couche d'alignement en utilisant une technique électro-optique. La réponse électro-optique, en termes de rapport de transmittancc de cellules entre polariseurs croisés et parallè- les, l'énergie d'ancrage et la densité de surface de la couche d'alignement ont été mesurées chacune sur une cellule nématique en hélice (TN) contenant des échantil- tons de couches de CelCN. On chauffe la cellule à environ 100 C et on la maintient à cette température pendant 4 heures. Après refroidissement des échantillons à la température ambiante, on a observé que les caractéristiques de performance ont été conservées inchangées. Parmi d'autres avantages, la présente invention abaisse donc notablement le temps d'irradiation aux UV. Bien que les techniques de photo-alignement de l'art antérieur impliquent une irradiation UV 5 à 10 minutes, la présente invention se rapporte à un procédé qui permet de réussir un photo-alignement en utilisant une irradiation aux UV de 0,5 seconde à 1 minute. Les résultats sont consignés dans le tableau 2 suivant : TABLEAU 2 Substances Temps d'irradiation Inclinaison ( ) î-ilermostabilité ( ) (s) Polysiloxane 200 0 0 4-fluorocinnamatc 1000 0 0 Polyvinyl 200 0 Alignement 4-fluorocinnamale 500 0 Rompu Ilydroxyéthyl 3O 1 1 4-fluorocinnamatc 60 On va maintenant décrire des modes de réalisation préférés de la présente invention plus en détail. Il est bien entendu que ces exemples ne sont donnés qu'à titre illustratif et que la présente invention ne se limite pas aux conditions, produits ou dispositifs décrits ici. EXEMPLE 1 - Synthèse de l'acide 4-fluorocinnamique On fait bouillir un mélange de 0,1 mole de 4-fluorobenzaldéhyde, 0,15 mole d'acide malonique et 0,1ml de pipéridine dans 30 ml de pyridine pendant 10 heures, on refroidit et on traite par 150 ml de HCl à une concentration de 10 %. On filtre le précipité et on le recristallise dans I'C1h11101. Le rendement en acide 4-fluoro- cinnamique est de 68 % et son point de fusion est de211 C. On prépare les composés suivants d'une façon analogue : acide 2-fluoro cinnamique ; acide 3-fluoro cinnamique ; acide 3-chloro cinnamique ; acide 4-chloro cinnamique ; acide 2-méthylcinnamique ; acide 4-phényl cinnamique ; acide 4-méthyloxy cinnamique ; acide 4-pcntoxy cinnamique ; acide 4-heptyloxy cinnamique ; acide 4-nonyloxy cinnamique ; acide 4-(4-pentoxyphényl)cinnamique ; acide 4-tri(luoromcthoy cinnamique ; acide 4-trifluorométhyl cinnamique ; acide 4-pent) 1 cinnamique ; et acide 4-méthoxy-3-fluorocinnamique. EXEMPLE 2 - Synthèse de HE-cellulose cinnamate On chauffe pendant 24 heures à 80 C un mélange de 0,05 mole de chlorure de cinnamoytc (obtenu à partir de l'acide cinnamique préparé dans t'exempte 1, d'un excès de chlorure de thionyle et de quantités catalytiques de diméthyt formamide), 0,01 mole de lIE-cellulose et 0,06 mole de pyridine dans 20 nll de nitrobenzène, on refroidit et on dilue au méthanol. On filtre le produit réactionnel le lave au méthanol et à l'eau, sèche sous vide, et ensuite le broie à l'aide d'un broyeur vibrant. Le rendement en cinnamate de cellulose est d'environ 65 à 92 %. La chromatographie en couche mince (TLC) montre qu'il n'y a plus d'acide cinnamique dans les produits de la réaction. Le mécanisme de la synthèse selon un mode de réalisation de la présente invention est le suivant : X1 et X2 sont choisis l'un et l'autre dans le groupe consistant en hydrogène, fluor, chlore, CN, N02, Cil;,, OCH3, CF3. OCF3. k = 0 à Y représente l'hydrogène, le fluor, le chlore, CN, N0.;, CF3, OCF3, CnIl2nq, OCnlhn+l-CnHîn.l-NFv OCnII2n4|.(n= 1 à 10, x=1 à ?n+1 ). En outre, R comprend une substance choisie dans le groupe consistant en OIT, SIr.. OCnIl2n'l, COCn[I2n'l. OCJhnOIl, OCOCnII2n+l. NI-TCOCnII2n'' (n=1 à 10). ou les dérives de cinnamoylc y compris hydrogène, fluor, chlore, CN, N02, CH3, OCH3 C'>' 3, ocr3. C,JI2nt|- OCnII2n! 1. C6TI5, C4H5OCnII2,H|. 1. CJ12n! J.,F, ou OC,,I I2nf ,.NFX (n = 1à 10, x= 1 à 2n+1). En outre, le dérivé de cinnamoylc peut être : (X1 et X2 sont choisis l'un et l'autre dans le groupe consistant en hydrogène, fluor, chlore, CN, NO2, CI13, OCII;, CF.,. ocr3 ; k est 0 à I ; Y est choisi dans le groupe consistant en hydrogène, fluor. chlore, cyano, N0.;, CF3, ocr3. C"Il2n'l. 0C,,Il2n*i. Cnn2ini-\FS, OCnIl2ni i-\F\ (n = 1 à 10. x=l à 2n+1 ), et comporte un groupe fonctionne) comme groupe de liaison tel que 0, S, NIl, OC"1-I2,,, OC"Il2,,0 (h = 1 à 5) ou similaire entre la chaîne principale du polymère cellulosique et le dérivé de cinnamoyle. Le dispositif d'affichage à cristal liquide de la présente invention comprend des premier et second substrats respectivement, un transistor en film mince (TFT) sur un premier substrat, une première couche d'alignement formée entièrement par dessus le TFT et le premier substrat, une seconde couche d'alignement formée sur le second substrat et une couche de cristal liquide injectée entre le premier et le second substrats. La première et/ou la seconde couches d'alignement comprennent un polymère pyranosique ou furanosique. par exempte le HE-CelCN représente ci-dessus. Le IIE- CelCN confère un alignement d'une bonne uniformité en un court temps d'irradiation. Les polymères de pyranose et de furanose de préférence comprennent à la fois des constituants photosensibles et des constituants non photosensibles qui sont combinés selon un rapport spécifique. Il comprend un groupe de liaison tel que 0, S, NII, OC,,1 b, OCI,11,1,0 (h = 1 à 5) ou similaire entre la chaine principale du poly- mère et le constituant photosensible ou non photosensible. Les polymères de pyranose et de furanose peuvent être combinés avec seulement un constituant de chacun des constituants photosensibles et non photosensibles, ou un ou plusieurs constituants photosensibles et/ou non photosensibles différents. Quand on irradie aux UV les première et/ou seconde couches d'alignement au moins une fois, la direction d'alignement et l'angle de prc-inclinaison sont déterminés et la stabilité de l'alignement du cristal liquide est acquise. En tant que lumièrc utilisée dans la méthode de photo-alignement, on préfère de la lumière dans le domaine des UV. Il n'est pas avantageux d'utiliser de la lumièrc non polarisée, de la lumière polarisée linéairement ou de la lumière partiel- lement polarisée. En outre, il entre dans le cadre de la présente invention qu'un seul substrat des premier et second substrats soit photo-aligné en utilisant la méthode décrite ci-dessus alors que l'autre substrat n'est pas traité de la sorte. Si les deux substrats sont photoalignés, il entre dans le cadre de la présente invention que l'autre substrat soit traité par un polyamide ou un polyimide comme substance d'alignement et que l'alignement soit obtenu par des méthodes de frottement. Il est également possible d'utiliser une substance photosensible tel qu'un 1701j''ll1)'IC cinnamate (PVCN) ou un polysiloxane cinnamate (PSCN) en tant que substance d'alignement pour l'autre substrat et effectuer l'alignement en utilisant des méthodes de photo-alignement. Quant à la nature de la couche de cristal liquide, il est possible d'aligner des axes longs des molécules de cristal liquide parallèlement avec le premier et second substrats pour obtenir un alignement planaire. Il est également possible d'aligner les axes longs des molécules de cristal liquide perpendiculairement aux premier et second substrats pour obtenir un alignement homéotrope. En outre, il est possible d'aligner les axes longs des molécules de cristal liquide avec un angle prédéterminé particulier par rapport aux substrats, avec un alignement incliné par rapport aux substrats, avec un alignement hélicoïdal par rapport aux substrats, ou un alignement parallèle à un substrat et perpendiculaire à l'autre substrat pour obtenir un alignement hybride planaire-homéotrope. Il entre donc en pratique dans le cadre de la présente invention d'appliquer tout mode d'alignement de molécules de cristal liquide par rapport aux substrats selon les désirs, ces choix étant à la portée de l'homme de métier. Selon la présente intention. la première et la seconde couches d'alignement peuvent être divisées en deux ou plusieurs domaines en créant différents alignements directionnels des molécules de cristal liquide sur chaque domaine par rapport à la direction des substrats. Par conséquent, on peut obtenir un LCD multi-domaine comme un LCD à 2 domaines, un LCD à 4 domaines etc. dans lequel les molécules de cristal liquide de chaque domaine sont contrôlées différemment. Un LCD construit selon la présente invention se caractérise par une excellente thermostabilité. Il est donc possible d'injecter le cristal liquide dans la cellule à cristal liquide à la température ambiante tout en empêchant et en évitant l'apparition d'un effet de nuage, comme cela se produit avec les techniques classiques. En outre, la couche de photo-alignement de la présente invention possède une excellente photosensibilité, adhérence et une forte énergie d'ancrage. Il en résulte qu'il est possible d'aligner le cristal liquide efficacement et d'augmenter la stabilité de l'alignement du cristal liquide. Il est évident pour les spécialistes que diverses modifications et variantes peuvent être introduites dans le dispositif d'affichage à cristal liquide de la présente invention sans s'écarter de !'esprit ou de la portée de la présente invention. Donc, on entend que la présente invention couvre les variantes et modifications de la présente invention pour autant qu'elles entrent dans la portée des revendications en annexe et de leurs équivalents. REVENDICATIONS 1.- Un dispositif d'affichage à cristal liquide comprenant : des premier et second substrats : une première couche d'alignement sur le premier substrat, la première couche d'alignement comprenant (le groupe de liaison S est oxygène, m = 10 à 10 000), le groupe fonctionnel R comprenant des constituants photosensibles ou des constituants non-photosensibles, le constituant photosensible comprenant un produit choisi dans le groupe consistant en dérives de Cllllla1170)'1C, le constituant non-photosensible comprenant une substance choisie dans le groupe consistant en C,,Il2n, CnII2nel, CnII:nOII. COCnIl2nt l, COCJI2n, CnII2n.l-vFx. CnIl2n-(\-If(\-lj, C"11"~,F,OII, COCnII2n-I.\F\ (n =1 il 10, x=1 à 2n+l), et leurs combinaisons : et une couche de cristal liquide entre les premier et second substrats. 2.- Le dispositif d'affichage à cristal liquide selon la revendication 1, compre- nant en outre une seconde couche d'alignement sur le second substrat. 3. - Le dispositif d'affichage à cristal liquide selon la revendication 2, dans lequel la seconde couche d'alignement comprend une substance choisie dans le groupe consistant en polymère de pyranose, polymère de furanosc. polyvinyl cinna- mate, polysiloxane cinnamate, polyvinyl alcool, polyamide, polyimide, acide polyamique et dioxyde de silicium. 4. - Le dispositifd'affichage à cristal liquide selon la revendication2 ou 3, dans lequel la première ou la seconde couche d'alignement est divisée en au moins deux domaines pour contrôler les molécules de cristal liquide dans la couche de cristal liquide différemment sur chaque domaine. 5. - Le dispositif d'affichage à cristal liquide selon t'une des revendications ) 1 à 4. dans lequel le dérive de cinnamoyte comprend au moins un élément choisi dans le groupe consistant en hydrogène, fluor, chlore, cyano, N02. CJ1;, OCII." CF;,, nCl'3. O,f I, 1, OC)12,,'I. i- O,I 1:. C(J!40C,.H:,. C,,1121111.Y,. OC,,11211'1-,F, (n = 1-10, x=1 à 2n+1). 6.- Le dispositif d'affichage à cristal liquidc selon l'une des revendications )1à 5, dans lequel le dérivé de cinnamoyle est (X1 et X2 sont choisis l'un et l'autre dans le groupe consistant en hydrogène, fluor, chlore, CN. N02, CH3, OCIT3, CF3, OCf] ; k est 0 à 1 ; Y est choisi dans le groupe consistant en hydrogène, fluor, chlore. cyano, NO.2. Cl,. OCf3, CIlI l.2nl OCnIl2lHi.CnlT2ll(|-vFvOCI1Il2n+i.vFN(n= 1 à 1 O, v=1 à ?n 1 ). 7. - Un dispositif d'affichage à cristal liquide comprenant : des premier et second substrats ; une première couche d'alignement sur le premier substrat, la première couche d'alignement comprenant (le groupe de liaison S est S, m = 10 à 10 000), le groupe fonctionnel R comprend des constituants photosensibles ou des constituants non-photosensibles; et une couche de cristal liquide entre le premier et le deuxième substrats. 8. - Le dispositif d'affichage à cristal liquide selon la revendication 7, comprenant en outre une seconde couche d'alignement sur le second substrat. 9. - Le dispositif d'affichage à cristal liquide selon la revendication 8, dans lequel la seconde couche d'alignement comprend une substance choisie dans le groupe consistant en polymère de pyranose. polymère de furanosc. polyvinyl cinna- mate. pohsiloxanc cinnamate, alcool l7ol;win liduc. polyamide. polyimide, acide polyamique et dioxyde de silicium. 10.- Le dispositif d'affichage à cristal liquide selon la revendication 8 ou 9, dans lequel la première ou la seconde couche d'alignement est divisée entre au moins deux domaines pour contrôler les molécules de cristal liquide dans la couche de cristal liquide différemment dans chaque domaine. 11.- Le dispositif d'affichage à cristal liquide selon )'une des revendications 7 à 10, dans lequel le constituant photosensible comprend une substance choisie dans le groupe consistant en dérives de cinnamoyle. 12.- Le dispositif d'affichage à cristal liquide selon l'une des revendications 7 à 11, dans lequel le constituant non photosensible comprend une substance choisie dans le groupe consistant en II, CI1H211' CJbl1+I, CI1II2nOIL COCI1IbH-I. C ïl2n+i-NFv. CI1II211-(,-If(,-lj" C"11"~.r.OII, COC"1I"~i~r. (17=1 à 10. x=l à 2n-"-1). et leurs combi- naisons. 13.- Le dispositif d'affichage à cristal liquide selon la revendication ) 1ou 12, dans lequel les dérivés de cinnamoyle comprennent au moins un élément choisi dans le groupe consistant en hydrogène, fluor, chlore, cyano. :.J'02, Cil". OCII3, CF3, OCF3.CnH2.Ml. OC1111211tl. C6II5, C(,IIOCI1II211'1 CI1Ibl1-I-,F,. OCnI1211'1-,F, (11 = 1 à 10, x=1 à 2n+1). 14.- Le dispositif d'affichage à cristal liquide selon t'une des revendications ! ! à 1 i, dans lequel le dérivé de cinnamoyte est (X1 et X2 sont choisis l'un et l'autre dans le groupe consistant en hydrogène, Iluor, chlore, CN, N0.,, CI h, OCII3, er3, Oer3 ; k est 0 Ù 1 ; Y est choisi dans le groupe consistant en hydrogène, fluor, chlore, cyano. N02. CT;. ocr3, CnIl2n+N OCnH2nH, CnFI2n.i-xF,, OCIhnH-xF, (n = 1-10, x=1 à2n+1). 15.- Un dispositif d'affichage à cristal liquide comprenant : des premier et second substrats ; une première couche d'alignement sur le premier substrat. la première couche d'alignement comprenant (le groupe de liaison S est NIT, m = 10-10 000), le groupe fonctionnel R comprenant des constituants photosensibles ou des constituants non-photosensibles ; et une couche de cristal liquide entre le premier et le deuxième substrats. 16.- Le dispositif d'affichage à cristal liquide selon la revendication 15, comprenant en outre une seconde couche d'alignement sur le second substrat. 17.- Le dispositif d'affichage à cristal liquide selon la revendication 16, dans laquelle la seconde couche d'alignement comprend une substance choisie dans le groupe consistant en polymère de pyranose. polymère de furanosc, polyvinyl cinna- mate. 1701)'SlIO\allC cinnamate. polyvinyl alcool, polyamide, polyimidc, acide poly- amique et dioxyde de silicium. 18.- Le dispositif d'affichage à cristal liquide selon la revendication 16 ou 17, dans lequel la première ou la seconde couche d'alignement est divisée en au moins deux domaines pour contrôler les molécules de cristal liquide dans la couche de cristal liquide différemment dans chaque domaine. 19.- Le dispositifd'affichage à cristal liquide selon t'une des revendications 15 à 1 8, dans lequel le constituant photosensible comprend une substance choisie dans le groupe consistant en dérivés de cinnamoyle. 20. - Le dispositif d'affichage à cristal liquide selon l'une des revendications 15 à 19. dans lequel le constituant non photosensible comprend une substance choisie dans le groupe consistant en II, CI1JI211' CnJI2n-l. C"II"01I, CO(I1JI2wl, C"II",1~T', C.JÏ2n-(,-!,r(,-.). C,I I"-c-yc-n(7T1, COC,,TI:,,.|.NFX (n=I à 10, x=1 à ?11+I ), et une combinaison de ceux-ci. 21.- Le dispositif d'affichage à cristal liquide selon la revendication 19, dans lequel le dérive de C11111alllCy'IC comprend au moins un élément choisi dans le groupe consistant en hydrogène, fluor, chlore, cyano,'10, C1I3, OCII3, Cr" OCT';, CnJI2IlTI, ()C"I I", i. Cc,I I;. C,lIaOC"I1=",1. O"I Ip" i-.r.. OC"I I"-i-.r. n = 1 Ù 10, x=1 à2n+l). 22. - Le dispositif d'affichage à cristal liquide selon la revendication 19 ou 21, dans lequel le dérive d'acide de cinnamoyle est (X1 et X2 sont choisis l'un et l'autre dans le groupe consistant en hydrogène, fluor, chlore, CN, N02, CTI3. OCH3, CF3, OCF3 ; k est 0 à 1 : Y est choisi dans le groupe consistant en hydrogène, fluor, chlore, cyano, 1'J02, CF3. OCF3, CnII2n+l, OCnI b1'!' C"II,,n-.I'. OC"II"+i-.1'. (I = 1 à IO, v=1 fi n+ 1). 23.- Le dispositif d'affichage à cristal liquide comprenant : des premier et second substrats ; une première couche d'alignement sur le premier substrat, la première couche d'alignement comprenant (la chaîne de liaison S est OCI,11,i, (h = 1-5, 111-10-10 000). le groupe fonctionnel R comprenant des constituants photosensibles ou des constituants non-photosensibles ; et une couche de cristal liquide entre le premier et le deuxième substrats. 24. - Le dispositif d'affichage à cristal liquide selon la revendication 23, comprenant en outre une seconde couche d'alignement sur le second substrat. 25. - Le dispositif d'affichage à cristal liquide scion la revendication 24, dans lequel la seconde couche d'alignement comprend une substance choisie dans le groupe consistant en polymère de pyranose. polymère de furanose, polyvinyl cinna- mate. potysitoxanc cinnamale. polyvinyl alcool, polyamide. polyimidc, acide poly- amique et dioxyde de silicium. 26.- Le dispositif d'affichage à cristal liquide selon la revendication 24 ou 25, dans lequel la première ou la seconde couche d'alignement est divisée en au moins deux domaines pour contrôler les molécules de cristal liquide dans la couche de cristal liquide différemment dans chaque domaine. 27. - Le dispositif d'affichage à cristal liquide selon l'une des revendications 23 à 26. dans lequel le constituant photosensible comprend une substance choisie dans le groupe consistant en dérives de cinnamoyle. 28.- Le dispositif d'affichage à cristal liquide selon rune des revendications 23 à 27, dans lequel le constituant non photosensible comprend une substance choisie dans le groupe consistant en H, 0CnH2n, OCnl I'H 1. COCJI2nl. C,JÏ2nOM, OC,JI2nOIL OCOC"1I"n. OC"II,"-1-.r. OCnII2n-(x-i)Ivi). CnII2n-t,-IF(,-IOIL OC"I l,"-L-y.-iOll. OC"II,",1-.r., COC"II"-1-.f" OCOC"I I,"+1-.W (11- 1 à 10, x = 1- 2n-t 1)et leurs combinaisons. 29. - Le dispositif d'affichage à cristal liquide selon la revendication 27ou 28, dans lequel le dérivé de cinnamoyle comprend au moins un élément choisi dans le groupe consistant en hydrogène, fluor, chlore, cyano, N02. CI 13, OCII3, Cf' 3. OCF3, , C..Il2n.). OCnII2nM, C,II;, C'r,II.OCnH2+1. ',IT,-1-.I'. OC,II2n+I-,f', (n = 1-10, '(=1 à 2n+1). 30.- Le dispositif d'affichage à cristal liquide selon l'une des revendications 27 à 29, dans lequel le dérive de cinnamoyle est (X1 et X sont choisis l'un et l'autre dans le groupe consistant en hydrogène, Iluor, chlore, CN. 1\02. CI [3. OCH3, CTj. OCF;, ; k est 0 â 1 ; Y est choisi dans le groupe consistant en hydrogène. Jluor. chlore. cyano, Nos. CY:,. OCF.5. CI1III1II. OC"II,+1. CnH;,.H.Jv OC1111211+ I.,f, (n .= 1-10, x=l [ à 2n+ 1). 31.- Un dispositif d'affichage à cristal liquide, comprenant : des premier et second substrats , une première couche d'alignement sur le premier substrat. la première couche d'alignement comprenant (le groupe de liaison S est OChH2h (h = 1-5, m=10-10 000). le groupe fonctionnel R comprenant des constituants photosensibles ou des constituants non-photosensibles : et une couche de cristal liquide entre les premier et deuxième substrats. 32.- Le dispositif d'affichage à cristal liquide selon la revendication 31, comprenant en outre une seconde couche d'alignement sur le second substrat. 33.- Le dispositif d'affichage à cristal liquide selon la revendication 32, dans lequel la seconde couche d'alignement comprend une substance choisie dans le groupe consistant en polymère de pyranosc. polymère de furanosc. polyvinyl cinna- mate. polysiloxane cinnamate. polyvinyl alcool. polyamide. polyimide, acide poly- amique et dioxyde de silicium. 34.- Le dispositif d'affichage à cristal liquide selon la revendication 32 ou 33, dans lequel la première ou la seconde couche d'alignement est divisée en au moins deux domaines pour entraîner les molécules de cristal liquide dans la couche de cristal liquide différemment dans chaque domaine. 35. - Le dispositif d'affichage à cristal liquide selon l'une des revendications 31 à 34, dans lequel le constituant photosensible comprend une substance choisie dans le groupe consistant en dérivés de cinnamoyle. 36.- Le dispositif d'affichage à cristal liquide scion ) lune des revendications 31 à 35, dans lequel le constituant non photosensible comprend une substance choisie dans le groupe consistant en en IL CI111211' C111121111. C"1 In,OII, COC,,II:n.i, C,Jhl1ll. ,FN. CnII2lHx-i)F(N.|,. CI1I1211-(,-IF,.IOIL COCI1II211.+J.,r, Il=1 Ù 10. x=1 à 2n+l). cl leurs combinaisons. 37. - Le dispositif d'affichage à cristal liquide selon la revendication 35 ou 36. dans lequel le dérive de cinnamoylc comprend au moins un élément choisi dans le groupe consistant en hydrogène, fluor. chlore, cyano, 1'\02. CTT3, OCII;, Cf3, ocr3. C'nlbn.i. OC',,11:,,.,. Chi [5, C,II.OCI1Ihl1'I.CI1IT21l'1-,f,. OCI1II211-1.,f, (Il - I à 10, :'\=1 à 2n+1). 38. - Le dispositif d'affichage à cristal liquide selon la revendication 35, dans lequel le dérivé de Cillil11110)'1C est (X1 et X2 sont choisis l'un et l'autre dans le groupe consistant en hydrogène, fluor, chlore, C\. 1\'02. CTT3, OCH3, CF3, OCr3 ; k est 0 à 1 : Y est choisi dans le groupe consistant en hydrogène, fluor, chlore. cyano. :\0:::, CF. OC1:3. C"1T,"IOC"II,".,. C"f I=", i-.f.. OC'"1I," i~ (n - 1 à 10,x=1 à n+1 ). 39. - Un dispositif d'affichage à cristal liquide, comprenant : des premier et second substrats ; une couche d'alignement sur le substrat, où la couche d'alignement comprend une cellulose, un dérive de groupe cinnamoyle et un groupe de liaison entre la chaîne principale du polymère et le groupe C111111110}'1C ; et une couche de cristal liquide entre le premier et second substrats. 40. - Le dispositif d'affichage à cristal liquide selon la revendication 39, dans lequel le dérive de groupe cinnamoyle comprend au moins un élément choisi dans le groupe consistant en hydrogène, fluor, chlore, cyano, NO2, CII3. OC1I;, Cf J, OCf 3, CnIhn"l' OCnTT2n.!, Cils, Cc,I LIOC"i I,1. CI Iz, 1-.1'.. OCnI l2n. ,.J\ (il = 1 à la, x=1 à 2n+1) 41.- Le dispositif d affichage à cristal liquide selon la revendication 39 ou 40, dans lequel le groupe de liaison comprend au moins un élément choisi dans le groupe consistant en oxygène, soufre, NI [, OCIII 12IJ, OCIII [2110 (11= 1-5). 42.- Le dispositif d'affichage à cristal liquide selon )'une des revendications 39 à 41, dans lequel la couche d'alignement est divisée en au moins deux domaines pour contrôler les molécules de cristal liquide dans la couche de cristal liquide différem- ment dans chaque domaine.